УПЛОТНИТЕЛЬНОЕ ИЗДЕЛИЕ

Полезная модель относится к конструкционным композиционным материалам, используемым для производства термостойких уплотнительных изделий, работающих в неподвижных или ограниченно подвижных соединениях.
Известна серийно выпускаемая уплотнительная лента, выполненная на основе фторопластового материала (ТУ 6-05-1388-86. Лента из фторопластового уплотнительного материала «лента ФУМ»). При температуре выше 200°С она теряет эластичность, твердеет, трескается. Возможно так же и выделение летучих токсичных продуктов, содержащих фтористый водород, фтор- и дифторфосген, перфторизобутилен, оксид углерода.
Известен эластичный огнеупорный материал, содержащий смесь полисилоксанового каучука с политетрафторэтиленом или фторкаучуком в соотношении 1:(0,7-10), а так же огнеупорный наполнитель (а.с. СССР №1571032, МПК С 04 В 35/00, публикация 1990 г.).
Однако, этот материал имеет недостаточную прочность при растяжении (2,0 мПа) и относительное удлинение при растяжении (ок. 100%), что не позволяет использовать его для получения тонких (менее 1,0 мм) уплотнительных (и/или изоляционных) лент.
Задачей предлагаемой полезной модели является расширение арсенала технических средств, используемых для создания термостойких уплотнительных и изоляционных изделий и создание технологичного в
изготовлении материала, обладающего высокими эксплуатационными характеристиками.
Сущность предлагаемой полезной модели заключается в следующем.
Эластичный композиционный материал (далее «СВФ-материал») содержит полисилоксановый эластомер и фторопласт при соотношении компонентов в материале, масс.%: полисилоксановый эластомер: 80-99,5; фторопласт: 0,5-20. При этом частицы фторопласта в структуре материала образованы в виде армирующих волокон, полученных путем механического перемешивания порошка фторопласта с полисилоксановым эластомером до получения однородной массы.
При изготовлении СВФ-материала смесь фторопласта (в виде порошка) с сырой силиконовой резиновой смесью (в пастообразном виде и без добавки сшивающих агентов) совместно перемешиваются механически, до получения однородной массы. При этом частицы фторопласта в структуре материала формируются в виде волокон.
Далее, из приготовленной таким образом смеси на подходящем перерабатывающем оборудовании формуются необходимые изделия - ленты, пленки необходимой толщины и ширины, или другие подходящие профили.
Проведенные испытания ленты, приготовленной из заявляемого СВФ-материала показали, что она обладает такими характеристиками, как прочность на разрыв не менее 12 мПа и величиной относительного удлинения не менее 650%. Кроме того, СВФ-материал обладает хорошими адгезионными (выше, чем у ленты ФУМ) и электроизоляционными свойствами.
Теплофизические свойства СВФ-материала позволяют использовать его для изготовления изделий, работающих в диапазоне температур от -60 до +320°С.
Кроме того, СВФ-материал имеет достаточно высокую категорию огнестойкости, а в продуктах его терморазложения отсутствуют вредные и токсичные вещества.
Полученные результаты испытаний ленты из СВФ-материала показывают, что она обладает высокими эксплуатационными свойствами, которые позволяют применять ее в качестве герметика, внешних и внутренних уплотнений, для упаковки мед. оборудования, электроизоляционной ленты. СВФ-материал может склеиваться клеящими составами на полисилоксановой основе, что позволяет осуществлять так же и монолитные уплотнительные соединения.
СВФ-материал можно использовать так же и для производства различных подходящих термостойких профилей методом экструзии.